(57)【特許請求の範囲】
【請求項１】
アルミニウム若しくは銀、またはこれらの合金からなる金属ＭAを含む陽極と、
前記陽極の上方に形成され、タングステンまたはモリブデンまたはニッケルからなる金属ＭBの酸化物である第１酸化物ＭBＯｘを含み、その層中の少なくとも一部における第１酸化物ＭBＯｘ中の酸素の組成比ｘが化学量論比よりも小さい第１酸化金属層と、
前記陽極と前記第１酸化金属層との間に、当該陽極および第１酸化金属層の双方に接して形成され、前記金属ＭAと同一の金属の酸化物である第２酸化物ＭAＯｙを含み、その層中の少なくとも一部における第２酸化物ＭAＯｙ中の酸素の組成比ｙが化学量論比よりも小さい第２酸化金属層と、
前記第１酸化金属層の上方設けられ、有機発光材料を含む発光層と、
前記発光層の上方に設けられた陰極と、
を有する
ことを特徴とする有機ＥＬ素子。
【請求項２】
前記第２酸化金属層には、前記金属ＭBと同一の金属、またはその酸化物も含まれている
請求項１記載の有機ＥＬ素子。
【請求項３】
前記第２酸化金属層における前記金属ＭAと同一の金属は、前記陽極に接する側から前記第１酸化金属層に接する側に向けて、その濃度が漸減する勾配を有し含まれている
請求項１または請求項２記載の有機ＥＬ素子。
【請求項４】
前記第２酸化金属層の層厚は、１０ｎｍ未満である
請求項１から請求項３の何れか記載の有機ＥＬ素子。
【請求項５】
前記第２酸化金属層の層厚は、３ｎｍ以上７ｎｍ以下である
請求項１から請求項３の何れか記載の有機ＥＬ素子。
【請求項６】
前記第２酸化金属層の層厚は、４ｎｍ以上５ｎｍ以下である
請求項１から請求項３の何れか記載の有機ＥＬ素子。
【請求項７】
前記金属ＭAは、アルミニウムであり、
前記金属ＭBは、タングステンである
請求項１から請求項６の何れか記載の有機ＥＬ素子。
【請求項８】
前記第１酸化金属層では、その層中の少なくとも一部における第１酸化物ＭBＯｘ中の酸素の組成比ｘが化学量論比よりも小さい
請求項７記載の有機ＥＬ素子。
【請求項９】
前記第２酸化金属層では、その層中の少なくとも一部における第２酸化物ＭAＯｙ中の酸素の組成比ｙが化学量論比よりも小さい
請求項７または請求項８記載の有機ＥＬ素子。
【請求項１０】
前記組成比ｙは、０．４２以下である
請求項７または請求項８記載の有機ＥＬ素子。
【請求項１１】
前記第１酸化金属層および前記第２酸化金属層は、導電性を有する
請求項１から請求項１０の何れか記載の有機ＥＬ素子。
【請求項１２】
アルミニウム若しくは銀、またはこれらの合金からなる金属要素ＭAを含む陽極準備層を形成し、
前記陽極準備層上に、少なくとも一部期間で酸素を導入する薄膜成膜法を用い、タングステンまたはモリブデンまたはニッケルからなる金属ＭBの酸化物である第１酸化物ＭBＯｘを含む第１酸化金属層を形成し、
前記第１酸化金属層の上方に、有機発光材料を含む発光層を形成し、
前記発光層の上方に陰極を設け、
前記第１酸化金属層の形成中において、
前記陽極準備層と前記第１酸化金属層との界面部分に、当該陽極準備層および第１酸化金属層の双方に接する状態で、前記金属ＭAの第２酸化物ＭAＯｙを含み、その層中の少なくとも一部における前記第２酸化物ＭAＯｙ中の酸素の組成比ｙが化学量論比よりも小さい第２酸化金属層が形成され、
前記第１酸化金属層の形成後において、
前記陽極準備層から前記第２酸化金属層を除いた部分が陽極となり、
前記第１酸化金属層では、その層中の少なくとも一部における酸素の組成比ｘが化学量論比よりも小さくなる
ことを特徴とする有機ＥＬ素子の製造方法。
【請求項１３】
前記第１酸化金属層の形成においては、全期間にわたって不活性ガスと酸素との混合ガスを導入する
請求項１２記載の有機ＥＬ素子の製造方法。
【請求項１４】
前記第１酸化金属層の形成においては、期間前期に不活性ガスだけを導入し、期間後期に不活性ガスと酸素との混合ガスを導入する
請求項１２記載の有機ＥＬ素子の製造方法。
【請求項１５】
前記第１酸化金属層の形成後に、熱処理を実行する
請求項１２から請求項１４の何れか記載の有機ＥＬ素子の製造方法。
【請求項１６】
前記金属ＭAとして、アルミニウムを用い、
前記金属ＭBとして、タングステンを用いる
請求項１２から請求項１５の何れか記載の有機ＥＬ素子の製造方法。
【請求項１７】
前記第２酸化金属層の層厚を、１０ｎｍ未満とする
請求項１２から請求項１６の何れか記載の有機ＥＬ素子の製造方法。
【発明の詳細な説明】
【技術分野】
【０００１】
本発明は、有機ＥＬ素子とその製造方法に関し、特に、アノード（陽極）から有機発光層に至るまでの間の積層構成に関する。
【背景技術】
【０００２】
近年、研究・開発が進んでいる有機ＥＬ（Ｅｌｅｃｔｒｏ  Ｌｕｍｉｎｅｓｃｅｎｃｅ）素子は、固体蛍光性物質の電界発光現象を利用した発光素子である。従来技術に係る有機ＥＬ素子の構成について、図１２を用い説明する。
図１２に示すように、従来技術に係る有機ＥＬ素子では、基板９０１とＴＦＴ９０２とからなるＴＦＴ基板９０３の上に、層間絶縁膜９０４を介した状態でアノード９０５が形成されている。Ｚ軸方向上方に向けて光を取り出すトップエミッション型の場合、アノード９０５は、光反射性の金属（例えば、Ａｇ若しくはＡｌ、またはそれらを含む合金）から形成されている。なお、有機ＥＬパネルを想定する場合には、アノード９０５は、サブピクセル単位で構成されている。
【０００３】
アノード９０５は、層間絶縁膜９０４およびＴＦＴ９０２のパッシベーション膜９０２ｂに開けられたコンタクト孔により、ＴＦＴ９０２のドレイン９０２ａに接続されている。
アノード９０５は、例えば、ＩＴＯ（Ｉｎｄｉｕｍ  Ｔｉｎ  Ｏｘｉｄｅ）あるいはＩＺＯ（Ｉｎｄｉｕｍ  Ｚｉｎｃ  Ｏｘｉｄｅ）などからなるキャップ層（透明導電層）９１５により被覆されている。キャップ層９１５は、アノード９０５の光反射性を低下させないようにするため設けられている。層間絶縁膜９０４上であって、隣り合うアノード９０５同士の間には、サブピクセルを規定するバンク９０８が立設されており、バンク９０８で構成された凹部内に、ホール注入層９０７、ホール輸送層９０９、有機発光層９１０が順に積層形成されている。そして、有機発光層９１０上には、電子輸送層９１１、カソード９１２、封止層９１３が順に積層形成されている。
【０００４】
有機ＥＬ素子では、ホール注入層９０７、ホール輸送層９０９、有機発光層９１０、電子輸送層９１１により機能層９１４が構成されている。
従来においては、ホール注入層９０７の構成材料として、ＰＥＤＯＴ／ＰＳＳ（ポリチオフェンとポリスチレンスルホン酸との混合物）などの導電性ポリマーが用いられてきたが、近年では、これに代えて遷移金属（例えば、タングステンなど）の酸化層を用いる研究・開発もなされている（例えば、特許文献１を参照）。
【先行技術文献】
【特許文献】
【０００５】
【特許文献１】特開２００９−２７７７８８号公報
【発明の概要】
【発明が解決しようとする課題】
【０００６】
有機ＥＬ素子には更なる光取出し効率の向上が求められており、キャビティー設計の自由度という観点から、その制約要因となるキャップ層９１５の省略が求められる。
しかしながら、酸化物であるＩＴＯなどからなるキャップ層９１５を単に省略しようとする場合には、アノード９０５から有機発光層９１０へのホール注入量が、カソード９１２から有機発光層９１０への電子注入量に対して過多となり、キャリアバランスが崩れてしまう。このようにキャリアバランスが崩れてしまうと、発光に寄与しない電流が増加し、発光効率および寿命の低下を生じると考えられる。
【０００７】
本発明は、上記のような問題の解決を図ろうとなされたものであって、キャビティー設計における高い自由度を得ることができるとともに、キャリアバランスの崩れを抑制することで、高い発光効率および長寿命化を図ることができる有機ＥＬ素子とその製造方法を提供することを目的とする。
【課題を解決するための手段】
【０００８】
本発明の一態様に係る有機ＥＬ素子では、次の構成を採用することを特徴を有する。
本発明の一態様に係る有機ＥＬ素子は、陽極、第１酸化金属層、第２酸化金属層、発光層、および陰極を少なくとも含む。
・陽極（アノード）；  アルミニウム（Ａｌ）若しくは銀（Ａｇ）、またはこれらの合金からなる金属ＭAを含む。
【０００９】
・第１酸化金属層；  陽極の上方に形成され、タングステン（Ｗ）またはモリブデン（Ｍｏ）またはニッケル（Ｎｉ）からなる金属ＭBの酸化物である第１酸化物ＭBＯｘを含み、その層中の少なくとも一部における第１酸化物ＭBＯｘ中の酸素の組成比ｘが化学量論比よりも小さい。
・第２酸化金属層；  陽極と第１酸化金属層との間に、当該陽極および第１酸化金属層の双方に接して形成され、金属ＭAと同一の金属の酸化物である第２酸化物ＭAＯｙを含み、その層中の少なくとも一部における第２酸化物ＭAＯｙ中の酸素の組成比ｙが化学量論比よりも小さい。
【００１０】
・発光層；  第１酸化金属層の上方に設けられ、有機発光材料を含む。
・陰極（カソード）；  発光層の上方に設けられている。
【発明の効果】
【００１１】
本発明の一態様に係る有機ＥＬ素子では、陽極と第１酸化金属層との間に、その両方と接するように第２酸化金属層が介挿されている。この第２酸化金属層は、金属ＭAと同一の金属の酸化物である第２酸化物ＭAＯｙを含む層であり、陽極形成に係る金属層の上に第１酸化金属層（ホール注入層に相当）を形成する際に、その界面部分に形成される層である。よって、本発明に係る有機ＥＬ素子では、陽極の上にキャップ層を設けておらず、キャビティー設計における自由度が高い。
【００１２】
また、本発明の一態様に係る有機ＥＬ素子では、第２酸化金属層に含まれる第２酸化物ＭAＯｙにおける酸素の組成比ｙが、層中の少なくとも一部で化学量論比よりも小さいので、酸化物であるにもかかわらず絶縁性が緩和された状態にあり（ホール注入性を有する）とともに、陽極と第１酸化金属層との間に第２酸化金属層を介挿により、陽極から第１酸化金属層（ホール注入層に相当）へ注入されるホール量が制限され、ホールと電子の注入バランスをとることが可能となっている。よって、本発明の一態様に係る有機ＥＬ素子では、高い発光効率を有し、且つ、長寿命である。
【００１３】
以上より、本発明の一態様に係る有機ＥＬ素子では、キャビティー設計における高い自由度を得ることができるとともに、キャリアバランスの崩れを抑制することで、高い発光効率を有し、且つ、長寿命である。
【図面の簡単な説明】
【００１４】
【図１】本発明の実施の形態１に係る有機ＥＬ表示装置１の構成を示す模式ブロック図である。
【図２】（ａ）は、有機ＥＬ表示装置１における表示パネル１０の一部構成を示す模式断面図であり、（ｂ）は、その一部を拡大して示す模式断面図である。
【図３】表示パネル１０におけるサブピクセル１００ａ，１００ｂ，１００ｃの構成を示す模式平面図である。
【図４】表示パネル１０の構成に含まれる混合層１０６の構成を示す模式断面図である。
【図５】（ａ）は、混合層１０６中におけるアルミニウム（Ａｌ）の濃度分布を示す模式図であり、（ｂ）は、混合層１０６中におけるタングステン（Ｗ）の濃度分布を示す模式図である。
【図６】本発明の実施の形態１に係る有機ＥＬ表示装置１の製造工程を示す模式図である。
【図７】（ａ）〜（ｃ）は、表示パネル１０の製造過程の一部工程を示す模式工程図である。
【図８】（ａ）〜（ｃ）は、表示パネル１０の製造過程の一部工程を示す模式工程図である。
【図９】本発明の実施の形態に係る有機ＥＬ表示装置１の寿命と、比較例に係る有機ＥＬ表示装置の寿命とを比較する模式図である。
【図１０】本発明の実施の形態２に係る有機ＥＬ表示装置の製造過程の内、ホール注入層の製造に係る成膜条件を示す表である。
【図１１】変形例としてのバンク構成を示す模式平面図である。
【図１２】従来技術に係る有機ＥＬ表示パネルの構成を示す模式断面図である。
【発明を実施するための形態】
【００１５】
［本発明の態様の概要］
本発明の一態様に係る有機ＥＬ素子は、陽極、第１酸化金属層、第２酸化金属層、発光層、および陰極を少なくとも含む。
・陽極（アノード）；  アルミニウム（Ａｌ）若しくは銀（Ａｇ）、またはこれらの合金からなる金属ＭAを含む。
【００１６】
・第１酸化金属層；  陽極の上方に形成され、タングステン（Ｗ）またはモリブデン（Ｍｏ）またはニッケル（Ｎｉ）からなる金属ＭBの酸化物である第１酸化物ＭBＯｘを含み、その層中の少なくとも一部における第１酸化物ＭBＯｘ中の酸素の組成比ｘが化学量論比よりも小さい。
・第２酸化金属層；  陽極と第１酸化金属層との間に、当該陽極および第１酸化金属層の双方に接して形成され、金属ＭAと同一の金属の酸化物である第２酸化物ＭAＯｙを含み、その層中の少なくとも一部における第２酸化物ＭAＯｙ中の酸素の組成比ｙが化学量論比よりも小さい。
【００１７】
・発光層；  第１酸化金属層の上方に設けられ、有機発光材料を含む。
・陰極（カソード）；  発光層の上方に設けられている。
本発明の一態様に係る有機ＥＬ素子では、陽極と第１酸化金属層との間に、その両方と接するように第２酸化金属層が介挿されている。この第２酸化金属層は、金属ＭAと同一の金属の酸化物である第２酸化物ＭAＯｙを含む層であり、陽極形成に係る金属層の上に第１酸化金属層（ホール注入層に相当）を形成する際に、その界面部分に形成される層である。よって、本発明に係る有機ＥＬ素子では、陽極の上にキャップ層を設けておらず、キャビティー設計における自由度が高い。
【００１８】
また、本発明の一態様に係る有機ＥＬ素子では、第１酸化金属層に含まれる第２酸化物ＭAＯｙにおける酸素の組成比ｙが、層中の少なくとも一部で化学量論比よりも小さいので、酸化物であるにもかかわらずホール注入性を有するとともに、第２酸化金属層の介挿により、陽極から第１酸化金属層（ホール注入層に相当）へ注入されるホール量が制限され、ホールと電子の注入バランスをとることが可能となっている。よって、本発明の一態様に係る有機ＥＬ素子では、高い発光効率を有し、且つ、長寿命である。
【００１９】
以上より、本発明の一態様に係る有機ＥＬ素子では、キャビティー設計における高い自由度を得ることができるとともに、キャリアバランスの崩れを抑制することで、高い発光効率を有し、且つ、長寿命である。
本発明の一態様に係る有機ＥＬ素子は、第２酸化金属層に、金属ＭBと同一の金属、またはその酸化物も含まれている、ことを特徴とすることもできる。
【００２０】
このように、第２酸化金属層に、第１酸化金属層に含まれる金属ＭBと同一の金属、またはその酸化物も含まれているという構成であれば、第２酸化金属層が、陽極形成に係る金属層（陽極準備層）上に第１酸化金属層を形成する際に、界面部分に形成された層であることを示す。さらに、上記のように、第１酸化金属層においては、第１酸化物ＭBＯｘを含み、その層中の少なくとも一部における第１酸化物ＭBＯｘ中の酸素の組成比ｘが化学量論比よりも小さい。よって、形成過程において、酸素欠損状態の第１酸化物ＭBＯｘを含む第１酸化金属層の準備層に対して、界面に形成された第２酸化金属層の準備層から酸素が引き込まれたものである。
【００２１】
以上より、陽極をＩＴＯなどからなるキャップ層で被覆しなくても、発光層へのホールと電子の注入バランスがとれ、高い発光効率を有し、且つ、長寿命なものとなる。
本発明の一態様に係る有機ＥＬ素子は、第２酸化金属層における金属ＭAと同一の金属が、陽極に接する側から第１酸化金属層に接する側に向けて、その濃度が漸減する勾配を有し含まれている、ことを特徴とすることもできる。
【００２２】
本発明の一態様に係る有機ＥＬ素子は、第２酸化金属層の層厚が１０［ｎｍ］未満である、ことを特徴とすることもできる。ここで、酸化物からなる第２酸化金属層の層厚を、仮に１０［ｎｍ］以上とすれば、その絶縁性のためにホールの注入性という観点から問題となる。
これに対して、上記のように、第２酸化金属層の層厚を１０［ｎｍ］未満と規定することにより、発光素子としてのホール注入性を確保することができる。
【００２３】
本発明の一態様に係る有機ＥＬ素子は、第２酸化金属層の層厚が３［ｎｍ］以上７［ｎｍ］以下である、ことを特徴とすることもできる。
また、本発明の一態様に係る有機ＥＬ素子は、第２酸化金属層の層厚が４［ｎｍ］以上５［ｎｍ］以下である、ことを特徴とすることもできる。
本発明の一態様に係る有機ＥＬ素子は、金属ＭAがアルミニウム（Ａｌ）であり、金属ＭBがタングステン（Ｗ）である、ことを特徴とすることもできる。
【００２４】
陽極の構成材料としてアルミニウム（Ａｌ）を採用することにより、材料コストの低減と高い光反射特性を有し、低い製造コストと高い発光効率とを両立することができる。
本発明の一態様に係る有機ＥＬ素子は、第１酸化金属層において、その層中の少なくとも一部における第１酸化物ＭBＯｘ中の酸素の組成比ｘが化学量論比よりも小さい（ｘ＜３）、ことを特徴とすることもできる。具体的には、第１酸化金属層がＷＯｘで構成されており、酸素の組成比が（ｘ＜３）の関係となっている。このような構成を採用することにより、酸化金属からなる層のホール注入性を確保することができる。よって、本発明の一態様に係る有機ＥＬ素子では、高い発光効率を有する。
【００２５】
本発明の一態様に係る有機ＥＬ素子は、第２酸化金属層において、その層中の少なくとも一部における第２酸化物ＭAＯｙ中の酸素の組成比ｙが化学量論比よりも小さい（ｙ＜３／２）、ことを特徴とすることもできる。具体的には、第２酸化金属層がＡｌＯｙで構成されており、酸素の組成比が（ｙ＜３／２）の関係となっている。このような構成を採用することにより、酸化金属からなる層のホール注入性を確保しながら、ホールの注入量を制限することができ、発光層へのホールと電子の注入バランスをとることができる。よって、本発明の一態様に係る有機ＥＬ素子では、高い発光効率を有し、且つ、長寿命である。
【００２６】
本発明の一態様に係る有機ＥＬ素子は、組成比ｙが０．４２以下である、ことを特徴とすることもできる。
本発明の一態様に係る有機ＥＬ素子は、第１酸化金属層および第２酸化金属層がともに導電性を有する、ことを特徴とすることもできる。
本発明の一態様に係る有機ＥＬ素子は、第２酸化金属層が、少なくとも一部期間で酸素を導入する薄膜成膜法を用い、金属ＭAを含む層の上に、金属ＭBの酸化物である第１酸化物ＭBＯｘを形成しようとするときに、両層の界面部分に形成される層である、ことを特徴とすることもできる。
【００２７】
また、本発明の一態様に係る有機ＥＬ素子の製造方法は、次のような製造過程を実行する、ことを特徴とする。
（ａ）アルミニウム（Ａｌ）若しくは銀（Ａｇ）、またはこれらの合金からなる金属ＭAを含む陽極（アノード）準備層を形成する。
（ｂ）陽極（アノード）準備層上に、少なくとも一部期間で酸素を導入する薄膜成膜法を用い、タングステン（Ｗ）またはモリブデン（Ｍｏ）またはニッケル（Ｎｉ）からなる金属ＭBの酸化物である第１酸化物ＭBＯｘを含む第１酸化金属層を形成する。
【００２８】
（ｃ）第１酸化金属層の上方に、有機発光材料を含む発光層を形成する。
（ｄ）発光層の上方に陰極（カソード）を設ける。
上記（ｂ）第１酸化金属層の形成中において、陽極（アノード）準備層と第１酸化金属層との界面部分に、当該陽極（アノード）準備層および第１酸化金属層の双方に接する状態で、金属ＭAの酸化物である第２酸化物ＭAＯｙを含み、その層中の少なくとも一部における第２酸化物ＭAＯｙ中の酸素の組成比ｙが化学量論比よりも小さい第２酸化金属層が形成される。
【００２９】
そして、（ｂ）第１酸化金属層の形成の後において、陽極（アノード）準備層から第２酸化金属層を除いた部分が陽極（アノード）となり、第１酸化金属層において、その層中の少なくとも一部における酸素の組成比ｘが化学量論比よりも小さくなる、ことを特徴とする。
本発明の一態様に係る有機ＥＬ素子の製造方法では、上記（ｂ）第１酸化金属層の形成の際に、陽極と第１酸化金属層との間に、その両方と接するように第２酸化金属層が介挿されることになる。そして、この第２酸化金属層は、上記（ｂ）第１酸化金属層の形成の後において、金属ＭAと同一の金属の酸化物である第２酸化物ＭAＯｙを含む層となる。よって、本発明に係る有機ＥＬ素子では、陽極の上にキャップ層を設けておらず、キャビティー設計における自由度が高い。
【００３０】
また、本発明の一態様に係る有機ＥＬ素子の製造方法では、形成された第１酸化金属層に含まれる第２酸化物ＭAＯｙにおける酸素の組成比ｙが、層中の少なくとも一部で化学量論比よりも小さくなるので、酸化物であるにもかかわらずホール注入性を有するとともに、第２酸化金属層の介挿により、陽極から第１酸化金属層（ホール注入層に相当）へ注入されるホール量が制限され、ホールと電子の注入バランスがとれた素子となる。よって、本発明の一態様に係る有機ＥＬ素子の製造方法では、高い発光効率を有し、長寿命な有機ＥＬ素子を製造することができる。
【００３１】
以上より、本発明の一態様に係る有機ＥＬ素子の製造方法を用いれば、キャビティー設計における高い自由度を得ることができるとともに、キャリアバランスの崩れを抑制することで、高い発光効率を有し、且つ、長寿命な有機ＥＬ素子を得ることができる。
本発明の一態様に係る有機ＥＬ素子の製造方法は、上記（ｂ）第１酸化金属層の形成においては、全期間にわたって不活性ガスと酸素との混合ガスを導入する、ことを特徴とすることもできる。
【００３２】
また、本発明の一態様に係る有機ＥＬ素子の製造方法は、上記（ｂ）第１酸化金属層の形成において、期間前期に不活性ガスだけを導入し、期間後期に不活性ガスと酸素との混合ガスを導入する、ことを特徴とすることもできる。このように、第１酸化金属層の成膜期間の期間前期で不活性ガスだけを導入した後、期間後期に不活性ガスと酸素との混合ガスを導入するようにすれば、全期間にわたって不活性ガスと酸素との混合ガスを導入する場合と比べて、第２酸化金属層の層厚を薄く制御することができる。よって、酸化金属からなる第２酸化金属層の電気的絶縁性を緩和するという観点から優れる。
【００３３】
本発明の一態様に係る有機ＥＬ素子の製造方法は、上記（ｂ）第１酸化金属層の形成後に、熱処理を実行する、ことを特徴とすることもできる。このように熱処理を施すことにより、第２酸化物ＭAＯｙからなる層から酸素欠損状態の第１酸化金属層へと酸素が熱拡散され、更に第２酸化金属層の電気的絶縁性が緩和される。
本発明の一態様に係る有機ＥＬ素子の製造方法は、具体的に、金属ＭAとしてアルミニウム（Ａｌ）を用い、金属ＭBとしてタングステン（Ｗ）を用いる、ことを特徴とすることもできる。
【００３４】
本発明の一態様に係る有機ＥＬ素子の製造方法は、第２酸化金属層の層厚を１０［ｎｍ］未満とする、ことを特徴とすることもできる。これによる効果は、上記の通り、電気的絶縁性を実用上問題のないレベルとすることである。
以下では、具体例を用い、本発明に係る態様の特徴、および作用・効果について説明する。なお、本発明は、その本質的な特徴的構成要素を除き、以下の実施の形態に何ら限定を受けるものではない。
【００３５】
［実施の形態１］
１．有機ＥＬ表示装置１の構成
本発明の実施の形態１に係る有機ＥＬ表示装置１の構成について、図１を用い説明する。
図１に示すように、有機ＥＬ表示装置１は、表示パネル（有機ＥＬ表示パネル）１０と、これに接続された駆動制御回路部２０とを有し構成されている。
【００３６】
表示パネル１０は、有機材料の電界発光現象を利用したパネルであり、複数の有機ＥＬ素子が、例えば、マトリクス状に配列され構成されている。駆動制御回路部２０は、４つの駆動回路２１〜２４と制御回路２５とから構成されている。
なお、本実施の形態に係る有機ＥＬ表示装置１では、有機ＥＬ表示パネル１０に対する駆動制御回路部２０の配置については、これに限られない。
【００３７】
２．表示パネル１０の構成
有機ＥＬ表示装置１の表示パネル１０の構成について、図２および図３を用い説明する。
先ず、図２（ａ）に示すように、表示パネル１０は、基板１０１をベースとして形成されている。そして、基板１０１上には、ＴＦＴ（薄膜トランジスタ）１０２が形成され、基板１０１とＴＦＴ１０２との組み合わせを以ってＴＦＴ基板１０３が構成される。
【００３８】
ＴＦＴ１０２は、ドレイン１０２ａを含む電極と半導体層（図示を省略）と、パッシベーション膜１０２ｂなどから構成されている。
ＴＦＴ基板１０３の上には、層間絶縁膜１０４が積層形成されており、ＴＦＴ１０２における各ドレイン１０２ａに対応してコンタクト孔が開けられている。コンタクト孔は、パッシベーション膜１０２ｂにも連通しており、ドレイン１０２ａが層間絶縁膜１０４の底部に露出した状態となっている。
【００３９】
層間絶縁膜１０４上には、サブピクセル毎にアノード１０５が形成されている。アノード１０５は、コンタクト孔の内壁に沿っても形成されている、底部に露出するＴＦＴ１０２のドレイン１０２ａに接続されている。アノード１０５の上には、酸化金属層であるホール注入層１０７が形成されている。
図２（ａ）に示すように、ホール注入層１０７上の一部には、バンク１０８が立設されている。図３に示すように、本実施の形態に係る表示装置１０においては、バンク１０８は、Ｘ軸方向に延伸する複数条の要素１０８ａとＹ軸方向に延伸する複数条の要素１０８ｂとが一体に形成されてなるものであって、これらにより囲繞される各部分がサブピクセル１００ａ，１００ｂ，１００ｃとなり、Ｙ軸方向に隣接する３つのサブピクセル１００ａ，１００ｂ，１００ｃの組み合わせを以って一つのピクセルを構成している。
【００４０】
図２（ａ）に戻って、バンク１０８により囲繞される各凹部内には、ホール輸送（ＩＬ）層１０９および有機発光層１１０が順に積層形成されている。そして、有機発光層１１０およびバンク１０８を覆うように、電子輸送層１１１、カソード１１２、および封止層１１３が順に積層形成されている。図２（ａ）に示すように、ホール注入層１０７、ホール輸送層１０９、有機発光層１１０、および電子輸送層１１２の積層体が、表示パネル１０における機能層となる。
【００４１】
なお、各構成要素の形成に用いる材料は、例えば、次のようなものとすることができる。
（ｉ）  基板１０１
基板１０１は、例えば、無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコーン系樹脂、又はアルミナ等の絶縁性材料をベースとして形成されている。
【００４２】
（ｉｉ）  層間絶縁膜１０４
層間絶縁膜１０４は、例えば、ポリイミド、ポリアミド、アクリル系樹脂材料などの有機化合物を用い形成されている。
（ｉｉｉ）  アノード１０５
アノード１０５は、アルミニウム（Ａｌ）若しくは銀（Ａｇ）、またはそれらを含む合金から構成されている。トップエミッション型の本実施の形態に係る表示パネル１０の場合には、その表面部が高い光反射性を有することが好ましい。本実施の形態では、一例として、アルミニウム（Ａｌ）の合金を用いアノード１０５が構成されている。
【００４３】
（ｉｖ）  ホール注入層１０７
ホール注入層１０７は、タングステン（Ｗ）またはモリブデン（Ｍｏ）またはニッケル（Ｎｉ）の酸化物からなる層である。上記のように、金属の酸化物からなるホール注入層１０７を採用する本実施の形態に係る表示パネル１０では、ホールを安定的に生成し、またはホールの生成を補助して、有機発光層１１０に対しホールを注入する機能を有し、大きな仕事関数を有する。
【００４４】
ここで、上記のように、ホール注入層１０７を遷移金属の酸化物から構成する本実施の形態の場合には、複数の酸化数をとるためこれにより複数の準位をとることができ、その結果、ホール注入が容易になり駆動電圧を低減することができる。特に、酸化タングステン（ＷＯｘ）を用いることが、ホールを安定的に注入し、且つ、ホールの生成を補助するという機能を有するという観点から望ましい。
【００４５】
ここで、本実施の形態では、一例として、タングステン（Ｗ）の酸化物ＷＯｘからホール注入層が構成されており、その層中の少なくとも一部において、酸化物ＷＯｘにおける酸素の組成比が化学量論比よりも小さい（ｘ＜３）。即ち、ホール注入層１０７は、酸素欠損状態の酸化物ＷＯｘから少なくとも一部が構成されている。
（ｖ）  バンク１０８
バンク１０８は、樹脂等の有機材料を用い形成されており絶縁性を有する。バンク１０８の形成に用いる有機材料の例としては、アクリル系樹脂、ポリイミド系樹脂、ノボラック型フェノール樹脂等があげられる。バンク１０６は、有機溶剤耐性を有することが好ましい。さらに、バンク１０８は、製造工程中において、エッチング処理、ベーク処理など施されることがあるので、それらの処理に対して過度に変形、変質などをしないような耐性の高い材料で形成されることが好ましい。また、撥水性をもたせるために、表面をフッ素処理することもできる。
【００４６】
なお、バンク１０８を親液性の材料を用い形成した場合には、バンク１０８の表面と有機発光層１１０の表面との親液性／撥液性の差異が小さくなり、有機発光層１１０を形成するために有機物質を含んだインクを、バンク１０８の囲繞により構成される凹部内に選択的に保持させることが困難となってしまうためである。
さらに、バンク１０８の構造については、図２（ａ）に示すような一層構造だけでなく、二層以上の多層構造を採用することもできる。この場合には、層毎に上記材料を組み合わせることもできるし、層毎に無機材料と有機材料とを用いることもできる。
【００４７】
（ｖｉ）  ホール輸送層１０９
ホール輸送層１０９は、親水基を備えない高分子化合物を用い形成されている。例えば、ポリフルオレンやその誘導体、あるいはポリアリールアミンやその誘導体などの高分子化合物であって、親水基を備えないものなどを用いることができる。
（ｖｉｉ）  有機発光層１１０
有機発光層１１０は、上述のように、ホールと電子とが注入され再結合されることにより励起状態が生成され発光する機能を有する。有機発光層１１０の形成に用いる材料は、湿式印刷法を用い製膜できる発光性の有機材料を用いることが必要である。
【００４８】
具体的には、例えば、特許公開公報（日本国・特開平５−１６３４８８号公報）に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、アンスラセン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体などの蛍光物質で形成されることが好ましい。
【００４９】
（ｖｉｉｉ）  電子輸送層１１１
電子輸送層１１１は、カソード１１２から注入された電子を有機発光層１１０へ輸送する機能を有し、例えば、オキサジアゾール誘導体（ＯＸＤ）、トリアゾール誘導体（ＴＡＺ）、フェナンスロリン誘導体（ＢＣＰ、Ｂｐｈｅｎ）などを用い形成されている。
なお、電子輸送層１１１として、バリウム（Ｂａ）などのアルカリ金属を用い、蒸着法等のドライプロセスを用いて成膜した層を採用することも可能である。
【００５０】
（ｉｘ）  カソード１１２
カソード１１２は、例えば、ＩＴＯ（Ｉｎｄｉｕｍ  Ｔｉｎ  Ｏｘｉｄｅ）若しくはＩＺＯ（Ｉｎｄｉｕｍ  Ｚｉｎｃ  Ｏｘｉｄｅ）などを用い形成される。本実施の形態のように、トップエミッション型の表示パネル１０の場合においては、光透過性の材料で形成されることが好ましい。光透過性については、透過率が８０［％］以上とすることが好ましい。
【００５１】
（ｘ）  封止層１１３
封止層１１３は、有機発光層１１０などの有機層が水分に晒されたり、空気に晒されたりすることを抑制する機能を有し、例えば、ＳｉＮ（窒化シリコン）、ＳｉＯＮ（酸窒化シリコン）などの材料を用い形成される。また、ＳｉＮ（窒化シリコン）、ＳｉＯＮ（酸窒化シリコン）などの材料を用い形成された層の上に、アクリル樹脂、シリコーン樹脂などの樹脂材料からなる封止樹脂層を設けてもよい。
【００５２】
封止層１１３は、トップエミッション型である本実施の形態に係る表示パネル１０の場合においては、光透過性の材料で形成されることが好ましい。
３．カソード１０５とホール注入層１０７との間の構成
カソード１０５とホール注入層１０７との間の構成について、図２（ｂ）、図４および図５を用い説明する。図２（ｂ）は、図２（ａ）における一部（Ａ部分）を拡大してします模式断面図である。
【００５３】
図２（ｂ）に示すように、表示パネル１０では、アノード１０５とホール注入層１０７との間に、アノード１０５およびホール注入層１０７の双方に接する状態で、混合層１０６が介挿されている。図４に示すように、混合層１０６は、アノード１０５の構成要素であるアルミニウム（Ａｌ）とホール注入層１０７の構成要素であるタングステン（Ｗ）と、酸素（Ｏ）とが混合された層である。
【００５４】
図２（ｂ）に戻って、混合層１０６の厚みｔ106は、１０［ｎｍ］未満に規定されている。これは、酸化金属層である混合層１０６の厚みｔ106が１０［ｎｍ］以上となる場合には、電気抵抗が大きくなり問題となる。よって、実デバイスとして採用することができるのは、１０［ｎｍ］未満の厚みとなる。
混合層１０６の厚みｔ106については、上記のような理由から１０［ｎｍ］未満であればよいが、例えば、３［ｎｍ］〜７［ｎｍ］の範囲内、好ましくは４［ｎｍ］〜５［ｎｍ］の範囲内である。
【００５５】
図５（ａ）に示すように、混合層１０６においては、層中のアルミニウム（Ａｌ）が一様に分布しているのではなく、アノード１０５に接する側での濃度が高く、ホール注入層１０７に接する側に向けて漸減するような濃度勾配を有する。
逆に、図５（ｂ）に示すように、混合層１０６におけるタングステン（Ｗ）は、ホール注入層１０７に接する側で濃度が高く、アノード１０５に接する側に向けて漸減するような濃度勾配を有する。
【００５６】
そして、混合層１０６中における酸化アルミニウム（ＡｌＯｙ）については、層中の少なくとも一部における酸素（Ｏ）の組成比ｙが化学量論比よりも小さくなっている（ｙ＜３／２）。即ち、本実施の形態に係る表示パネル１０では、混合層１０６について、Ａｌ2Ｏ3よりも絶縁性が緩和された状態となっている。
なお、本実施の形態における酸化アルミニウム（ＡｌＯｘ）の、層中の少なくとも一部における酸素（Ｏ）の組成比ｙは、例えば、０．４２である。
【００５７】
４．製造方法
（ｉ）有機ＥＬ表示装置１の製造方法の概要
本実施の形態に係る有機ＥＬ表示装置１の製造方法の概要について、図６を用い説明する。
図６に示すように、先ず、ＴＦＴ基板１０３を準備し（ステップＳ１）、層上に層間絶縁膜１０４を積層形成する（ステップＳ２）。上述の通り、層間絶縁膜１０４におけるＴＦＴ１０２のドレイン１０２ａ上の各箇所にコンタクト孔をあけた後、アノード１０５を形成する。
【００５８】
アノード１０５の形成は、例えば、スパッタリング法や真空蒸着法などを用い金属膜（Ａｌ合金膜）を成膜した後、エッチングにより各サブピクセル単位に区画することによりなされる。
次に、アノード１０５の上に、酸化金属層（例えば、ＷＯｘ）からなるホール注入層１０７を形成する（ステップＳ４）。ホール注入層１０７の形成には、例えば、スパッタリング法を用いる。具体的には、不活性ガスとしてのアルゴン（Ａｒ）と酸素（Ｏ）との混合ガスをスパッタリング装置のチャンバー内に４［Ｐａ］〜７［Ｐａ］のガス圧を以って導入し、０．７［ｋＷ］〜１．５［ｋＷ］のパワーで成膜する。なお、チャンバー内に導入する混合ガスについては、全圧に対する酸素の分圧比を５０［％］とする。
【００５９】
なお、本実施の形態におけるホール注入層１０７が、上記のようにタングステン（Ｗ）を含み、且つ、価電子帯で最も低い結合エネルギよりも１．８［ｅＶ］〜３．６［ｅＶ］低い結合エネルギ領域内に占有準位を有するものである。そして、ホール注入層１０７においては、紫外線光電子分光分析（ＵＰＳ）スペクトルで、価電子帯が最も低い結合エネルギより１．８［ｅＶ］〜３．６［ｅＶ］低い結合エネルギ領域内に、隆起した形状を有し、また、Ｘ線光電子分光分析（ＸＰＳ）スペクトルにおいて、価電子帯で最も低い結合エネルギより１．８［ｅＶ］〜３．６［ｅＶ］低い結合エネルギ領域内に、隆起した形状を有する。
【００６０】
ここで、ホール注入層１０７の形成により、図２（ｂ）に示すように、アノード１０５とホール注入層１０７との界面部分に混合層１０６が形成されることになるが、これについては後述する。
なお、アノード１０５およびホール注入層１０７の形成には、上記の他に次のような方法を採用することもできる。
【００６１】
先ず、金属（例えば、Ａｌ合金）からなる膜を成膜し、次に酸化金属（例えば、ＷＯX）からなる膜を成膜する。
次に、金属膜および酸化金属膜を熱処理（例えば、２３０[℃]以上の温度で焼成処理）し、その後にエッチングにより各サブピクセル単位に区画することで、アノード１０５およびホール注入層１０７を形成することができる。
【００６２】
次に、ホール注入層１０７の上にバンク１０８を形成する（ステップＳ５）。バンク１０８の形成は、先ず、スピンコート法等により、感光性樹脂成分とフッ素成分とを含む材料を用いてバンク材料層を積層形成し、その後に、マスク露光および現像処理を施すことによりバンク材料層をパターニングすることによりなされる。
なお、バンク１０８の形成に際しては、例えば、全波長で露光し、ＴＭＡＨ現像液を用いパドル現像若しくはスプレー現像を行う。その後に、純水を用いたリンス処理を行う。そして、焼成することによりバンク１０８を形成することができる。当該バンク１０８の形成条件は、一例として、サブピクセルのサイズが、長辺方向が３００［μｍ］で、短辺方向が１００［μｍ］のものであり、形成しようとするサブピクセルのサイズによりバンク１０８の形成条件は適宜変更が必要である。
【００６３】
次に、バンク１０８の囲繞により構成された各凹部にホール輸送層１０９および有機発光層１１０を順に積層形成する（ステップＳ６，Ｓ７）。ホール輸送層１０９および有機発光層１１０の各形成は、例えば、印刷法を用い成膜した後、焼成することでなされる。
次に、有機発光層１１０の上、およびバンク１０８の露出面の上に、電子輸送層１１１、カソード１１２、および封止層１１３を順に積層形成する（ステップＳ８，Ｓ９，Ｓ１０）。そして、カラーフィルタ層が形成されたＣＦ基板を貼り合わせた後（ステップＳ１１）、駆動制御部２０を接続する（ステップＳ１２）。
【００６４】
最後に、有機ＥＬ表示装置１に対してエージング処理を施す（ステップＳ１３）。エージング処理は、例えば、処理前におけるホール注入性に対して、ホールの移動度が１／１０以下となるまで通電処理を行うことでなされる。より具体的には、実際の装置使用時における輝度以上であって、且つ、その３倍以下の輝度となるように、０［ｍｉｎ．］を超え３０［ｍｉｎ．］以内の間、通電処理を実行することによりエージングがなされる。
【００６５】
以上のようにして有機ＥＬ表示装置１が完成する。
（２）混合層１０６の形成
次に、アノード１０５とホール注入層１０７との界面部分への混合層１０６の形成について、図７および図８を用い説明する。
先ず、図７（ａ）に示すように、ＴＦＴ基板１０３の上に層間絶縁膜１０４を形成する。これについては、上述の通りである。なお、ＴＦＴ１０２、および層間絶縁膜１０４におけるコンタクト孔などの図示については省略している。
【００６６】
次に、図７（ｂ）に示すように、層間絶縁膜１０４の上に、アルミニウム（Ａｌ）の合金からなるアノード準備層１０５０を形成する。なお、上記のように、この後にアノード準備層１０５０をエッチングによりパターニングする。
次に、アノード準備層１０５０のパターニングの後に、当該ワークをスパッタリング装置のチャンバー内に入れ、アルゴン（Ａｒ）と酸素（Ｏ）との混合ガスを導入しながら、タングステン（Ｗ）の酸化物（ＷＯｘ）からなるホール注入準備層１０７０を積層形成する。混合ガスの導入を開始した直後において、図７（ｃ）に示すように、アノード準備層１０５０のＺ軸方向上面部分にアルミニウム（Ａｌ）の酸化金属層１０６０が形成される。この状態における酸化金属層１０６０は、酸素の組成比が化学量論比と同一あるいは略同一の状態であると考えられる。即ち、酸化金属層１０６０がＡｌＯｙであるときに、酸素の組成比ｙが略３／２となっていると考えられる。
【００６７】
なお、アノード準備層１０５０の上面部分が酸化金属層１０６０となることにより、残りの部分がアノード１０５となる（図７（ｃ）を参照）。
図８（ａ）に示すように、スパッタリング法によるホール注入準備層１０７０の成膜を進めて行くと、酸化金属層１０６１の酸素（Ｏ）が酸素欠損状態のホール注入準備層１０７１へと引き込まれ、逆に、ホール注入準備層１０７１から酸化金属層１０６１へとタングステン（Ｗ）が注入されることになると考えられる（図８（ｂ）を参照）。
【００６８】
最後に、熱処理を加えることで、更に酸素（Ｏ）が酸素欠損状態のホール注入準備層１０７１へと拡散（熱拡散）され、酸化金属層１０６１の絶縁性が緩和される。
以上のような過程を経て、図８（ｃ）に示すように、アノード１０５およびホール注入層１０７と、その間に介挿され、アノード１０５およびホール注入層１０７の双方に対して接する混合層１０６が形成される。よって、混合層１０６では、アルミニウム（Ａｌ）と酸素（Ｏ）とタングステン（Ｗ）とが混在した状態となっている（図４を参照）。そして、ＡｌＯｙにおける酸素の組成比ｙは、化学量論比よりも小さくなり（ｙ＜３／２）、例えば、“０．４２”となる。
【００６９】
なお、形成されるホール注入層１０７においては、タングステン（Ｗ）の酸化物（ＷＯｘ）からなり、その層中の少なくとも一部における酸素の組成比ｘが化学量論比よりも小さくなっている（ｘ＜３）。
５．効果
本発明の実施の形態に係る表示パネル１０では、アノード１０５とホール注入層１０７との間に、その両方と接するように酸化金属層である混合層１０６が介挿されている。この混合層１０６は、アノード１０５の構成金属であるアルミニウム（Ａｌ）とホール注入層１０７の構成金属であるタングステン（Ｗ）と、スパッタリングの際に取り込まれた酸素（Ｏ）とを要素として構成されている。この混合層１０６は、上述のように、アノード１０５の上にホール注入層１０７を形成する際に、その界面部分に形成される層である。このため、本実施の形態では、アノード１０５とホール注入層１０７との間に、従来技術のようなキャップ層（ＩＴＯなどからなる層）を設けていない。よって、本実施の形態に係る表示パネル１０では、キャビティー設計における自由度が高い。
【００７０】
また、本実施の形態に係る表示パネル１０では、混合層１０６を構成するＡｌＯｙにおける酸素の組成比ｙが、層中の少なくとも一部で化学量論比よりも小さい（ｙ＜３／２）ので、酸化物であるにもかかわらず絶縁性が緩和された状態にある（ホール注入性を有する）とともに、アノード１０５とホール注入層１０７との間に混合層１０６を介挿することにより、アノード１０５からホール注入層１０７へ注入されるホール量が制限され、有機発光層１１０に注入されるホールと電子の注入バランスをとることが可能となっている。よって、本実施の形態に係る表示パネル１０では、高い発光効率を有し、且つ、長寿命である。
【００７１】
図９に示すように、混合層の介挿がない比較例の寿命がＴ1であるのに対して、本実施の形態では、寿命がＴ2となる。例えば、Ｔ1とＴ2との関係は次のようになるものと考えられる。
［数１］Ｔ2＝ｋ×Ｔ1
［数２］１．１＜ｋ＜１．３
以上より、本実施の形態に係る表示パネル１０およびこれを構成要素として備える有機ＥＬ表示装置1
では、キャビティー設計における高い自由度を得ることができるとともに、キャリアバランスの崩れを抑制することで、高い発光効率を有し、且つ、長寿命である。
【００７２】
［実施の形態２］
実施の形態２に係る表示パネルの製造方法について、図１０を用い説明する。図１０は、ホール注入層を形成する際のスパッタリング条件を示す表である。図１０における「条件１」が上記実施の形態１に係るホール注入層１０７の形成に用いたスパッタリング条件であり、「条件２」が本実施の形態に係るホール注入層の形成に用いるスパッタリング条件である。なお、本実施の形態に係る表示パネルの製造方法は、ホール注入層の形成に係るスパッタリング条件を除き、上記実施の形態１と同様であるので、その説明を省略する。
【００７３】
図１０に示すように、本実施の形態に係るスパッタリング条件（条件２）は、パワーおよび圧力が上記実施の形態１に係るスパッタリング条件（条件１）と同一であり、チャンバー内へのガスの導入の仕方が上記実施の形態１とは異なっている。具体的には、本実施の形態に係るスパッタリング条件（条件２）では、スパッタリングの期間前期（ステップ１）では、不活性ガスであるアルゴン（Ａｒ）のみを導入し、続いて期間後期（ステップ２）では、アルゴン（Ａｒ）と酸素（Ｏ）との混合ガスを導入する。この期間後期に導入する混合ガスは、全圧に対する酸素（Ｏ）の分圧比が、上記同様、５０［％］である。
【００７４】
このように、スパッタリング期間の期間前期でアルゴン（Ａｒ）のみを導入して、その後、期間後期に酸素（Ｏ）を含む混合ガスを導入することとすれば、形成される混合層の組成ＡｌＯｙでの酸素の組成比ｙが上記実施の形態１に係る混合層１０６よりも小さくなる。例えば、ｙ＝０．３３程度となるものと考えられる。
また、形成される混合層の層厚に関しても、上記実施の形態１の混合層１０６よりも薄くすることができ、導電性を確保するという観点から更に優れていると考えられる。
【００７５】
［変形例］
変形例に係る表示パネル３０の構成について、図１１を用い説明する。図１１では、変形例に係るバンク３０８の構成を示し、それ以外の構成については上記実施の形態１に係る表示パネル１０およびそれを備える有機ＥＬ表示装置１と同一であるので、図示および以下での説明を省略する。
【００７６】
図１１に示すように、本変形例に係る表示パネル３０では、それぞれＸ軸方向に延伸形成され、互いに並行する複数のライン状のバンク３０８を有する。そして、隣り合うバンク３０８間の領域をＸ軸方向に分割するように画素規制層３１４が形成されている。
本変形例に係る表示パネル３０では、ライン状のバンク３０８で区画される凹部毎に、サブピクセル３００ａ，３００ｂ，３００ｃが形成されている。
【００７７】
なお、表示パネル３０における積層構成については、上記実施の形態１と同様であって、ホール注入層の形成においては上記実施の形態２に係るスパッタリング条件を採用することもできる。
本変形例に係る表示パネル３０においても、上記実施の形態１に係る表示パネル１０と同様の積層構成を有するので、上記同様の効果を奏することができる。
【００７８】
［その他の事項］
上記実施の形態１，２では、アノード１０５を、アルミニウム（Ａｌ）またはアルミニウム合金（Ａｌ合金）を用い形成することとしたが、これ以外にも光反射性を有する金属電極を採用することができる。例えば、銀（Ａｇ）や銀合金（Ａｇ合金）などを用い、アノードを形成することもできる。
【００７９】
また、上記実施の形態１，２では、有機ＥＬ表示装置１を一例として採用したが、これ以外の有機ＥＬ素子に対しても適用することができ、その場合にも上記同様の効果を得ることができる。例えば、信号などに本発明の構成を採用することができる。
また、上記実施の形態１では、混合層１０６が、アノード１０５とホール注入層１０７との界面部分において、それらと全表面に対して接するように形成することとしたが、少なくとも一部に対して接触して形成されることとしても、上記効果を少なくとも一部において享受することが可能となる。
【００８０】
また、上記実施の形態１，２では、アノード、混合層、ホール注入層、ホール輸送層、有機発光層、電子輸送層、カソードの順で積層されてなる積層構成を採用することとしたが、アノード、混合層、ホール注入層、有機発光層、およびカソードを除く層については、適宜省略することも可能であり、また、他の層を介挿させることも可能である。
また、上記実施の形態１，２では、ホール注入層１０７の構成として、タングステン（Ｗ）の酸化物ＷＯｘを一例として採用したが、これ以外にも、モリブデン（Ｍｏ）やニッケル（Ｎｉ）の酸化物からなる層とすることもできる。この場合においても、上記同様にアノードとの間に混合層ができ、その場合には、アルミニウム（Ａｌ）と酸素（Ｏ）とモリブデン（Ｍｏ）の混合層、あるいは、アルミニウム（Ａｌ）と酸素（Ｏ）とニッケル（Ｎｉ）との混合層となる。また、アノードとして銀（Ａｇ）あるいはその合金を採用する場合には、銀（Ａｇ）と酸素（Ｏ）とモリブデン（Ｍｏ）の混合層、あるいは、銀（Ａｇ）と酸素（Ｏ）とニッケル（Ｎｉ）との混合層となる。このような構成とする場合においても、上記同様の効果を得ることができる。
【００８１】
また、図１０に示すスパッタリング条件は、一例として示すものであって、パネルサイズなどや形成しようとするホール注入層の層厚などに応じて適宜変更することが可能である。
また、上記実施の形態１，２では、有機ＥＬ素子の一例として、有機ＥＬ表示装置を採用したが、本発明は、これに限定されない。照明装置などの素子としても適用が可能である。
【産業上の利用可能性】
【００８２】
本発明は、駆動時間の長短にかかわらず、高い発光効率を有するとともに、長寿命な有機ＥＬ素子を実現するのに有用である。
【符号の説明】
【００８３】
１．有機ＥＬ表示装置
１０，３０．表示パネル
２０．駆動制御部
２１〜２４．駆動回路
２５．制御回路
１００ａ，１００ｂ，１００ｃ，３００ａ，３００ｂ，３００ｃ．サブピクセル
１０１．基板
１０２．ＴＦＴ
１０３．ＴＦＴ基板
１０４．層間絶縁膜
１０６．混合層
１０７．ホール注入層
１０８．バンク
１０９．ホール輸送層
１１０．有機発光層
１１１．電子輸送層
１１３．封止層
１１４．機能層
３１４．画素規制層
１０５０．アノード準備層
１０６０，１０６１．酸化金属層
１０７０，１０７１．ホール注入準備層
【図１】
0005861961.tif 000002
【図２】
0005861961.tif 000003
【図３】
0005861961.tif 000004
【図４】
0005861961.tif 000005
【図５】
0005861961.tif 000006
【図６】
0005861961.tif 000007
【図７】
0005861961.tif 000008
【図８】
0005861961.tif 000009
【図９】
0005861961.tif 000010
【図１０】
0005861961.tif 000011
【図１１】
0005861961.tif 000012
【図１２】
0005861961.tif 000013